FR 2903596 A1 20080118 FR 0606443 A 20060713 Composition cosmétique comprenant au moins un polymère thermogélifiant particulier en association avec un polymère fixant synthétique solubilisé dans le milieu La présente invention est relative à de nouvelles compositions comprenant au moins un polymère thermogélifiant particulier en association avec un polymère fixant synthétique solubilisé dans le milieu. Les produits de coiffage sous forme de gel comprennent, en général, au moins un 10 polymère fixant et un gélifiant, avec d'autres additifs cosmétiques. Les gélifiants permettent de mettre en forme et de fixer la coiffure. Ils participent à l'efficacité de la formulation sur le cheveu en terme de fixant et de mise en forme de la chevelure. Parfois, ces compositions sont difficiles à étaler et à répartir sur la chevelure. Il n'existe pas de composition liquide gélifiant directement sur le cheveu. 15 Nous proposons l'utilisation de polymère thermogélifiant en association avec au moins un polymère fixant (de coiffage) synthétique soluble dans le milieu. La composition cosmétique est fluide et gélifie une fois sur le cheveu lorsqu'elle est soumise à une température supérieur à au moins 25 C. Le polymère thermoépaississant est un polyacrylate comprenant des chaînes pendantes 20 PEO comme décrit dans le brevet EP 1260531. Il est présent dans des concentrations comprises entre 0.1% et 20%ma, et de préférence comprises entre 0.1% et 10%ma. La composition contient en outre au moins un polymère fixant synthétique soluble dans le milieu. Le polymère fixant synthétique est filmogène ou non., collant ou non, 25 cationique, anionique, amphotère ou non ionique (rependre la liste du brevet EP 1174113A1 en excluant les latex ou pseudo latex). La concentration en polymère fixant est comprise entre 0.1 et 99% poids, et de préférence 0.5-50% poids. 2903596 2 La composition cosmétique peut en outre contenir un ou plusieurs additifs cosmétiques de la liste suivante : les silicones sous forme soluble, dispersée, micro ou nano dispersée, les agents épaississants, les agents tensioactifs non ioniques, anioniques, cationiques et amphotères, les agents conditionneurs, les agents adoucissants, les agents 5 anti-mousse, les agents hydratants, les agents émollients, les plastifiants, les filtres solaires hydrosolubles et liposolubles, siliconés ou non siliconés, les colorants permanents ou temporaires, les pigments minéraux ou organiques, colorés ou non colorés, les charges minérales, les argiles, les nacres ou agents, les opacifiants, les colloïdaux, les parfums, les peptisants, les conservateurs, les céramides, et pseudo- to céramides, les vitamines et les provitamines dont le panthénol, les protéines, les agents séquestrants, les agents solubilisants, les agents, les agents alcanisants, les agents anticorrosion, les corps gras tels que les huiles végétales, animales, minérales et synthétiques, des agents réducteurs ou antioxydants, les agents oxydants. La concentration en additif est comprise entre 0.0001 û 99% poids. 15 La composition peut se présenter sous toute forme galénique : gel, lotion, spray aérosol ou non, émulsion, cire, stick... En particulier, pour les émulsions si le polymère est compris dans la phase aqueuse, il permet de maintenir la stabilité de la viscosité de l'émulsion lorsque celle-ci est soumise 20 à une augmentation de température du milieu environnant (si les concentrations de polymères épaississants sont soigneusement choisies). Définition 25 Par fibre kératinique , on entend surtout les cheveux . Selon un mode de réalisation avantageux, le polymère thermogélifiant est un polymère de type polyuréthane ou polyacrylate de sodium avec des groupements POE (polyoxyde d'éthylène) et POP (polyoxyde de propylène), contenant ou non des motifs urée. Selon un second aspect, la présente iinvention vise une composition cosmétique de maquillage et/ou de traitement des fibres kératiniques, notamment des cils ou des 30 2903596 3 sourcils, comprenant une phase aqueuse et au moins un polymère thermogélifiant constituant le système tensioactif principal de la composition. Par système tensioactif principal , on entend un système qui, en son absence, ne 5 conduit pas à la formation d'une composition stable. Par stable , on entend une composition qui, après avoir été placée dans une étuve à 45 C pendant deux mois, ne présente pas, après retour à température ambiante, de grains perceptibles au toucher lorsqu'une couche fine de la composition est cisaillée entre les doigts. Avantageusement, le polymère thermogélifiant constitue l'unique système tensioactif de la composition. Par unique on entend que tout éventuel système tensioactif additionnel est présent en une teneur n'excédant pas 1%, et de préférence n'excédant pas 0ä5%. De préférence encore, par unique on désigne une absence totale de tout autre système tensioactif. Selon un troisième aspect, la présente invention vise une composition cosmétique de maquillage et/ou de traitement des fibres kératiniques, notamment des cils ou des sourcils, comprenant une phase aqueuse et au moins un polymère thermogélifiant, ladite composition comprenant moins de 1% en poids de stéarate de triéthanolamine par rapport au pois total de la composition, de préférence moins de 0,5% en poids, et mieux, est exempte de stéarate de triéthanolamine. Avantageusement, la composition selon un mode réalisation de l'invention comprend moins de 0.5% en poids de triéthanolamine par rapport au pois total de la composition, de préférence moins de 0,1% en poids, et mieux, est exempte de triéthanolamine. Selon un quatrième aspect, la présente invention vise une composition cosmétique de maquillage et/ou de traitement des fibres kératiniques comprenant une phase aqueuse et au moins un polymère thermogélifiant, ladite composition comprenant un outre au moins un polymère associatif . 2903596 4 On peut citer a titre d'exemple de polymères associatifs les Aristoflex SNC, LNC ou HMS (Clariant), l'Arlacel P 135 (Uniquema), les PUR associatifs tels que le Nuvis FX 1100 (Elementis), les celluloses modifiées telles que le Natrosol Plus Grade 330 CS ou 5 le Polysurf 67 CS (Hercules-Aqualon), les amidons modifiés, le Pemulen TR-1 et Pemulen TR-2 (Noveon), les Aculyn 22 Polymer et Aculyn 28 Polymer (Rhom and Haas), le Viscophobe DB 1000 (Amerchol û Dow Chemical), cette liste n'étant pas limitative. 10 Selon un cinquième aspect, la présente invention vise un procédé de maquillage et/ou de traitement des fibres kératiniques consistant à appliquer sur ledites fibres une composition selon l'invention, ledit procédé comprenant en outre une étape consistant à, préalablement, simultanément, ou postérieurement à l'application de ladite composition, chauffer la composition. 15 Le chauffage de la composition peut se faire par tout moyen approprié. Dans le cas notamment d'un chauffage de la composition préalablement à son application, la composition peut être chauffée au micro ondes ou au bain marie. 20 Lorsque le chauffage de la composition se fait lors de son application ou postérieurement à son application, le chauffage peut se faire au moyen d'un organe de chauffage, typiquement une résistance chauffante, prévu directement sur l'applicateur de la composition, ou sur un outil distinct de l'applicateur. 25 Avantageusement, l'on porte la composition à une température supérieure ou égale à la température de gélification spécifique du polymère thermogélifiant ou d'au moins un des polymères thermogélifiants de la composition. Selon un sixième aspect, la présente invention vise un procédé de maquillage et/ou de 30 traitement des fibres kératiniques consistant à former sur lesdites fibres un premier dépôt d'une première composition contenant un milieu physiologiquement acceptable, puis à former sur tout ou partie du premier dépôt, un second dépôt d'une seconde 2903596 5 composition contenant un milieu physiologiquement acceptable, l'une au moins des première et seconde compositions contenant au moins un polymère thermogélifiant. Selon un septieme aspect, la présente invention vise une composition cosmétique de 5 revêtement des fibres kératiniques comprenant une phase aqueuse et au moins un polymère thermogélifiant, ladite composition étant foisonnée. Par foisonnée , on entend une composition dont la densité est inférieure à 0,95 10 La densité est mesurée selon le protocole suivant : un récipient dont le volume Vo (cm3) est connu avec une précision de 0.005 cm3 (Vo étant de l'ordre de 10 cm), est pesé au moyen d'une balance de précision à 0.00005g. Sa masse est notée Mo (g). Ce récipient est rempli délicatement avec la mousse jusqu'au débordement du récipient. La surface du récipient est alors arasée avec une lame droite afin d'obtenir une surface de 15 mousse parfaitement plane. On mesure alors la masse M (g) du récipient rempli de mousse. La densité correspond au rapport entre la masse volumique de la composition calculée comme suit : pv(g/cm3)=MûMo vo sur la masse volumique de l'eau (1 g/cm3). 25 Une composition foisonnée présente de préférence une densité inférieure ou égale à 0,95, mieux, inférieure ou égale à 0,8. De préférence, la densité de la composition est supérieure ou égale à 0,1, et mieux supérieure ou égale à 0,2 . La présente demande est relative à des compositions intégrant les aspects évoqués ci-30 avant, qu'ils soient prise seuls ou en combinaison. 20 2903596 6 Les compositions conformes à l'invention peuvent avoir un comportement viscoélastique. De façon générale, un matériau est dit viscoélastique quand, sous l'effet du cisaillement, 5 il possède à la fois les caractéristiques d'un matériau élastique, c'est à dire capable de stocker de l'énergie et les caractéristiques d'un matériau visqueux, c'est à dire capable de dissiper de l'énergie. Le comportement viscoélastique des compositions conformes à l'invention peut être 10 plus particulièrement caractérisé par son module de rigidité G. Ce paramètre est notamment défini dans l'ouvrage "Initiation à la rhéologie", G. Couarraze et J.L. Grossiord, 2ème édition, 1991, Edition Lavoisier-Tec 1 Doc. Les mesures sont effectuées sur un rhéomètre à contrainte imposée, RS 600 de la société 15 ThermoRhéo, équipé d'un bain thermostaté et d'un mobile en acier inoxydable à géométrie cône/plan, de diamètre 35 mm et d'angle 2 . Les 2 surfaces sont sablées pour limiter les phénomènes de glissement aux parois. Les mesures sont effectuées à 25 C 1 C. 20 Les mesures dynamiques sont réalisées en appliquant une variation harmonique de la contrainte. Dans ces expériences, les amplitudes de la contrainte de cisaillement (notée t) et de la déformation de cisaillement (notée g) sont faibles de manière à rester dans les limites du domaine viscoélastique linéaire de la composition (conditions permettant d'évaluer les caractéristiques rhéologiques de la composition au repos). 25 Le domaine linéaire viscoélastique est généralement défini par le fait que la réponse du matériau (i.e. la déformation) est à tout moment directement proportionnelle à la valeur de la force appliquée (i.e. la contrainte). Dans ce domaine, les contraintes appliquées sont faibles et le matériau subit des déformations sans modifier sa structure 30 microscopique. Dans ces conditions, le matériau est étudié au repos et de façon non destructive. 2903596 7 La composition est soumise à un cisaillement harmonique selon une contrainte i(t) variant de façon sinusoïdale selon une pulsation w (co = 2Hv), v étant la fréquence du cisaillement appliqué. La composition ainsi cisaillée subie une contrainte T(t) et répond selon une déformation g(t) correspondant à des micro déformations pour lesquelles le 5 module de rigidité varie peu en fonction de la contrainte imposée. La contrainte i(t) et la déformation g(t) sont définies respectivement par les relations suivantes : r(t) = ro cos(w • t) y(t) = yo cos(w • t ù 8) 10 io étant l'amplitude maximale de la contrainte et go étant l'amplitude maximale de la déformation. L'élasticité 8 est l'angle de déphasage entre la contrainte et la déformation. Les mesures sont effectuées à une fréquence de 1 Hz (v= 1 Hz). 15 On applique des contraintes croissantes à l'échantillon en partant d'une contrainte initiale égale à 0,01 Pa pour arriver à une contrainte finale de 1000 Pa, les contraintes n'étant appliquées qu'une seule fois. On mesure ainsi l'évolution du module de rigidité G (correspondant au rapport de io sur 20 yo) et de l'élasticité 8 (correspondant à l'angle de déphasage de la contrainte appliquée par rapport à la déformation mesurée) en fonction de la contrainte i(t) appliquée. On mesure en particulier la déformation de la composition pour la zone de contrainte dans laquelle la variation du module de rigidité G et de l'élasticité 8 est inférieure à 7 % 25 (zone des microdéformations) et on détermine ainsi les paramètres dits plateaux Gp et 8p. La composition présente par exemple un module de rigidité plateau Gp supérieur ou égal à 10 Pa, préférentiellement supérieur ou égal à 50 Pa, pouvant aller jusqu'à 106 Pa 30 et préférentiellement jusqu'à 5.10 5Pa. 2903596 8 Le polymère thermogélifiant pourra en outre être associé à des tensioactifs ou cotensioactifs afin d'ajuster les propriétés cosmétiques de la formule. Polymère thermogélifiant 5 De manière préférentielle, les polymères thermogélifiants selon l'invention sont hydrosolubles et comprennent des unités hydrosolubles et des unités présentant dans l'eau une température inférieure critique de démixtion LCST, la température de démixtion par chauffage en solution aqueuse desdites unités à LCST étant de 5 à 40 C 10 pour une concentration massique dans l'eau de 1 % desdites unités et la concentration dudit polymère dans ladite composition étant telle que sa température de gélification soit dans la plage de 5 à 40 C. On entend par polymère hydrosoluble généralement un polymère soluble dans l'eau, 15 à une température de 5 à 80 C, à raison d'au moins 10 g/1, de préférence d'au moins 20 g/1. Toutefois, on entend également par polymère hydrosoluble un polymère ne possédant pas obligatoirement la solubilité ci-dessus mentionnée, mais qui en solution aqueuse à 1 % en poids, de 5 à 80 C, permettent l'obtention d'une solution macroscopiquement homogène et transparente, c'est-à-dire ayant une valeur de 20 transmittance maximum de la lumière, quelle que soit la longueur d'onde comprise entre 400 et 800 nm, à travers un échantillon de 1 cm d'épaisseur, d'au moins 85 %, de préférence d'au moins 90 %. Par unités hydrosolubles , on entend généralement que ces unités sont des unités 25 solubles dans l'eau, à une température de 5 à 80 C, à raison d'au moins 10 g/1, de préférence d'au moins 20 g/1. Toutefois, on entend également par unités hydrosolubles des unités ne possédant pas obligatoirement la solubilité ci-dessus mentionnée, mais qui en solution aqueuse à 1 % en poids, de 5 à 80 C, permettent l'obtention d'une solution macroscopiquement homogène et transparente, c'est-à-dire ayant une valeur de 30 transmittance maximum de la lumière, quelle que soit la longueur d'onde comprise entre 400 et 800 nm, à travers un échantillon de 1 cm d'épaisseur, d'au moins 85 %, de préférence d'au moins 90 %. Ces unités hydrosolubles ne présentent pas de température de démixtion par chauffage de type LCST. 2903596 9 A ce propos, il est utile de rappeler que par unités à LCST, on entend de préférence des unités dont la solubilité dans l'eau est modifiée au-delà d'une certaine température. Il s'agit d'unités présentant une température de démixtion par chauffage (ou point de 5 trouble) définissant leur zone de solubilité dans l'eau. La température de démixtion minimale obtenue en fonction de la concentration en polymère constitué uniquement d'unités à LCST est appelée LCST (Lower Critical Solution Température). Pour chaque concentration en polymère à LCST, une température de démixtion par chauffage est observée. Elle est supérieure à la LCST qui est le point minimum de la courbe. En 10 dessous de cette température, le polymère est soluble dans l'eau, au-dessus de cette température, le polymère perd sa solubilité dans l'eau. Ces unités à LCST du polymère ont, selon l'invention, de préférence, une température de démixtion par chauffage de 5 à 40 C pour une concentration massique dans l'eau de 15 1 % en poids desdites unités à LCST. Plus préférentiellement, la température de démixtion par chauffage en solution aqueuse des unités à LCST du polymère est de 10 à 35 C pour une concentration massique dans l'eau de 1 % desdites unités à LCST. Plus préférentiellement, la concentration du polymère est telle que la température de gélification soit dans la plage de 10 à 35 C. Le polymère ayant la structure décrite plus haut avec des unités hydrosolubles et des 25 unités à LCST spécifiques définies ci-dessus présente en solution aqueuse, des propriétés de gélification au-delà d'une température critique, ou propriétés de thermogélification. Ces propriétés de gélification par chauffage observées au-delà de la température de 30 démixtion des chaînes à LCST sont décrites notamment dans les documents syuivants : [1] D. HOURDET et al., Polymer, 1994, vol. 35, n 12, pages 2 624-2 630. [2] F. L'ALLORET et al., Coll. Polym. Sci., 1995, vol. 273, n 12, pages 1 163-1 173. 20 2903596 10 [3] F. L'ALLORET, Revue de l'Institut Français du Pétrole, 1997. vol. 52, n 2, pages 117-128. Elles sont dues à l'association des chaînes à LCST au sein de microdomaines 5 hydrophobes au-delà de leur température de démixtion, formant ainsi des noeuds de réticulation entre les chaînes principales. Ces propriétés gélifiantes sont observées lorsque la concentration en polymère est suffisante pour permettre des interactions entre des greffons à LCST portées par des 10 macromolécules différentes. La concentration minimale nécessaire, appelée concentration critique d'agrégation ou CAC , est évaluée par des mesures de rhéologie : il s'agit de la concentration à partir de laquelle la viscosité d'une solution aqueuse des polymères de l'invention devient supérieure à la viscosité d'une solution du polymère équivalent ne comportant pas de chaînes à LCST. 15 Au-delà de la CAC, les polymères de l'invention présentent de préférence des propriétés de gélification lorsque la température devient supérieure à une valeur critique appelée température de gélification ou Tgel . D'après les données de la littérature, un bon accord existe entre Tgel et la température de démixtion des chaînes à LCST, dans les 20 mêmes conditions de concentrations. La température de gélification d'une solution aqueuse d'un polymère de l'invention est déterminée par des mesures de rhéologie : il s'agit de la température à partir de laquelle la viscosité de la solution d'un polymère de l'invention devient supérieure à la viscosité d'une solution du polymère équivalent ne comportant pas de chaînes à LCST. 25 Les polymères de l'invention de préférence se caractérisent par une température de gélification spécifique généralement de 5 à 40 C, de préférence de 10 à 35 C, pour une concentration massique dans l'eau, par exemple égale à 2 % en poids. 30 Les polymères utilisés dans l'invention peuvent être des polymères séquencés (ou blocs), ou des polymères greffés, qui comprennent, d'une part, des unités hydrosolubles et, d'autre part, des unités à LCST telles que définies ci-dessus. 2903596 11 On précise que, dans le présent texte, les unités hydrosolubles ou les unités à LCST des polymères mis en oeuvre selon l'invention sont définies comme n'incluant pas les groupes liant entre elles, d'une part, lesdites unités hydrosolubles et, d'autre part, lesdites unités à LCST. Lesdits groupes de liaison sont issus de la réaction, lors de la préparation du polymère, des sites réactifs portés, d'une part, par les précurseurs desdites unités hydrosolubles et, d'autre part, par les précurseurs desdites unités à LCST. 1 o Les polymères employés dans le cadre de l'invention peuvent donc être des polymères séquencés, comprenant par exemple des séquences constituées d'unités hydrosolubles alternées avec des séquences à LCST. Ces polymères peuvent également se présenter sous la forme de polymères greffés dont 15 le squelette est formé d'unités hydrosolubles, ledit squelette étant porteur de greffons constitués d'unités à LCST. Lesdits polymères peuvent être partiellement réticulés. 20 Ces unités hydrosolubles sont en totalité ou en partie susceptibles d'être obtenues par polymérisation, notamment radicalaire, ou par polycondensation, ou encore sont constituées en totalité ou en partie par des polymères naturels ou naturels modifiés, existants. 25 A titre d'exemple, les unités hydrosolubles sont en totalité ou en partie susceptibles d'être obtenus par polymérisation, notamment radicalaire, d'au moins un monomère choisi parmi les monomères suivants : - l'acide (méth)acrylique ; - les monomères vinyliques de formule (I) suivante : 30 H2C=CR (I) CO X 5 2903596 12 dans laquelle : - R est choisi parmi H, -CH3, -C2H5 ou -C3H7 ; et - X est choisi parmi : 5 - les oxydes d'alkyle de type -OR' où R' est un radical hydrocarboné, linéaire ou ramifié, saturé ou insaturé, ayant de 1 à 6 atomes de carbone, éventuellement substitué par au moins un atome d'halogène (iode, brome, chlore, fluor) ; un groupement sulfonique (-SO3-), sulfate (-SO4-), phosphate (-PO4H2) ; hydroxy (-OH) ; amine primaire (-NH2) ; amine secondaire (-NHR1), tertiaire (-NR1R2) ou quaternaire 10 (-N+R1R2R3) avec R1, R2 et R3 étant, indépendamment l'un de l'autre, un radical hydrocarboné, linéaire ou ramifié, saturé ou insaturé ayant 1 à 6 atomes de carbone, sous réserve que la somme des atomes de carbone de R' + R1 + R2 + R3 ne dépasse pas 7 ; et - les groupements -NH2, -NHR4 et ûNR4R5 dans lesquels R4 et R5 sont indépendamment l'un de l'autre des radicaux hydrocarbonés, linéaires ou ramifiés, saturés ou insaturés 15 ayant 1 à 6 atomes de carbone, sous réserve que le nombre total d'atomes de carbone de R4 + R5 ne dépasse pas 7, lesdits R4 et R5 étant éventuellement substitués par un atome d'halogène (iode, brome, chlore, fluor) ; un groupement hydroxy (-OH) ; sulfonique (-SO3-) ; sulfate (-SO4-) ; phosphate (-PO4H2) ; amine primaire (-NH2) ; amine secondaire (-NHR1), tertiaire (-NR1R2) et/ou quaternaire (-N+R1R2R3) avec R1, R2 et R3 étant, 20 indépendamment l'un de l'autre, un radical hydrocarboné, linéaire ou ramifié, saturé ou insaturé ayant 1 à 6 atomes de carbone, sous réserve que la somme des atomes de carbone de R4 + R5 + R1 + R2 + R3 ne dépasse pas 7 ; - l'anhydride maléique ; - l'acide itaconique ; 25 -l'alcool vinylique de formule CH2=CHOH ; - l'acétate de vinyle de formule CH2=CH-OCOCH3 ; - les N-vinyllactames tels que la N-vinylpyrrolidone, la N-vinylcaprolactame et la N-butyrolactame ; - les vinyléthers de formule CH2=CHOR6 dans laquelle R6 est un radical hydrocarboné, 30 linéaire ou ramifié, saturé ou insaturé, ayant de 1 à 6 carbones ; - les dérivés hydrosolubles du styrène, notamment le styrène sulfonate ; - le chlorure de diméthyldiallyl ammonium ; et - la vinylacétamide. 2903596 13 Les polycondensats et les polymères naturels ou naturels modifiés qui peuvent constituer tout ou partie des unités hydrosolubles sont choisis parmi un ou plusieurs des composants suivants : 5 - les polyuréthanes hydrosolubles, - la gomme de xanthane, notamment celle commercialisée sous les dénominations Keltrol T et Keltrol SF par Kelco ; ou Rhodigel SM et Rhodigel 200 de Rhodia ; - les alginates (Kelcosol de Monsanto) et leurs dérivés tels que l'alginate de propylène glycol (Kelcoloid LVF de Kelco) ; 10 - les dérivés de cellulose et notamment la carboxyméthylcellulose (Aquasorb A500, Hercules), 1'hydroxypropylcellulose, l'hydroxyéthylcellulose et l'hydroxyéthylcellulose quaternisée ; - les galactomannanes et leurs dérivés, tels que la gomme Konjac, la gomme de guar, l'hydroxypropylguar, l'hydroxypropylguar modifié par des groupements 15 méthylcarboxylate de sodium (Jaguar XC97-1, Rhodia), le chlorure de guar hydroxypropyl triméthyl ammonium. On peut également citer la polyéthylène imine. 20 De préférence, les unités hydrosolubles ont une masse molaire allant de 1 000 g/mole à 5 000 000 g/mole lorsqu'elles constituent le squelette hydrosoluble d'un polymère greffé. Ces unités hydrosolubles ont de préférence une masse molaire allant de 500 g/mole à 100 000 g/mole lorsqu'elles constituent un bloc d'un polymère multiblocs. 25 On peut définir les unités à LCST des polymères utilisés dans l'invention, comme étant des unités dont la solubilité dans l'eau est modifiée au-delà d'une certaine température. Il s'agit d'unités présentant une température de démixtion par chauffage (ou point de trouble) définissant leur zone de solubilité dans l'eau. La température de démixtion 30 minimale obtenue en fonction de la concentration en polymère est appelée "LCST" (Lower Critical Solution Temperature). Pour chaque concentration en polymère, une température de démixtion par chauffage est observée ; elle est supérieure à la LCST qui est le point minimum de la courbe. En dessous de cette température, le polymère 2903596 14 constituant l'unité à LCST est soluble dans l'eau ; au-dessus de cette température, le polymère constituant l'unité à LCST perd sa solubilité dans l'eau. Certains de ces polymères à LCST sont notamment décrits dans les articles suivants : 5 - TAYLOR et al, Journal of Polymer Science, part A : Polymer Chemistry, 1975, 13, 2551; - J. BAILEY et al, Journal of Applied Polymer Science, 1959, 1,56 ; - HESKINS et al, Journal of Macromolecular Science, Chemistry A2, 1968, vol.8, 1441. 10 Par soluble dans l'eau à la température T, on entend que les unités présentent une solubilité à T, d'au moins 1 g/1, de préférence d'au moins 2 g/1. La mesure de la LCST peut se faire visuellement : on détermine la température à laquelle apparaît le point de trouble de la solution aqueuse ; ce point de trouble se 15 traduit par l'opacification de la solution, ou perte de transparence. D'une manière générale, une composition transparente aura une valeur de transmittance maximum de la lumière, quelle que soit la longueur d'onde comprise entre 400 et 800 nm, à travers un échantillon de 1 cm d'épaisseur, d'au moins 85 %, de préférence 20 d'au moins 90 %. La transmittance peut être mesurée en plaçant un échantillon de 1 cm. d'épaisseur dans le rayon lumineux d'un spectrophotomètre travaillant dans les longueurs d'onde du spectre lumineux. 25 Les unités à LCST des polymères utilisés dans l'invention peuvent être constituées par un ou plusieurs polymères choisis parmi les polymères suivants : - les polyéthers tels que le polyoxyde de propylène (POP), les copolymères statistiques d'oxyde d'éthylène (0E) et d'oxyde de propylène (OP), 30 les polyvinylméthyléthers, - les dérivés polymériques et copolymériques N-substitués de l'acrylamide ayant une LCST, tels que le poly N-isopropylacrylamide (NIPAM) et le poly N-éthylacrylamide, et - le polyvinylcaprolactame et les copolymères de vinyl caprolacatame. 2903596 15 De préférence, les unités à LCST sont constituées de polyoxyde de propylène (POP)n où n est un nombre entier de 10 à 70, ou de copolymères statistiques d'oxyde d'éthylène (0E) et d'oxyde de propylène (OP), représentés par la formule : (OE)m (OP)n dans laquelle m est un nombre entier allant de 1 à 40, de préférence de 2 à 20, et n est un nombre entier allant de 10 à 60, de préférence de 20 à 50. De préférence, la masse molaire de ces unités à LCST est de 500 à 5 300 g/mole, plus préférentiellement de 1 500 à 4 000 g/mole. On a constaté que larépartition statistique des motifs OE et OP se traduit par l'existence 15 d'une température inférieure critique de démixtion, au-delà de laquelle une séparation de phases macroscopique est observée. Ce comportement est différent de celui des copolymères (0E) (OP) à blocs, qui micellisent au-delà d'une température critique dite de micellisation (agrégation à l'échelle microscopique). 20 Les unités à LCST peuvent donc notamment être des poly oxydes de propylène tels que les Polyglycols P3000 et P4000 de Dow Chemical, des copolymères statistiques d'oxyde d'éthylène et d'oxyde de propylène, aminés, notamment monoaminés, diaminés ou triaminés. Ces polymères, avant réaction, sont porteurs de sites réactifs, dans ce cas de groupes aminés, réagissant avec les sites réactifs des polymères hydrosolubles, par 25 exemple des groupes carboxyle, pour donner le polymère final mis en oeuvre dans l'invention. Dans le polymère final, les unités hydrosolubles sont liés aux unités à LCST par des groupes de liaison issus de la réaction des groupes ou sites réactifs portés respectivement par les unités à LCST et les précurseurs des unités hydrosolubles. Ces groupes de liaison seront, par exemple, des groupes amide, ester, éthers ou uréthanes. 30 Parmi ces polymères à LCST, commercialement disponibles, on peut citer les copolymères vendus sous la dénomination Jeffamine par HUNTSMAN, et notamment la Jeffamine XTJ-507 (M-2005), la Jeffamine D-2000 et la Jeffarine XTJ-509 (ou T-3000). 5 10 2903596 16 Les unités à LCST peuvent également être issues de copolymères OE/OP statistiques à extrémités OH, tels que ceux vendus sous la dénomination Polyglycols P41 et B11 par Clariant. 5 On peut aussi utiliser dans l'invention comme unités à LCST, les dérivés polymériques et copolymériques N-substitués de l'acrylamide ayant une LCST, ainsi que le polyvinyl caprolactame et les copolymères de vinylcaprolactame. A titre d'exemples de dérivés polymériques et copolymériques N-substitués de 10 l'acrylamide ayant une LCST, on peut citer le polyN-isopropylacrylamide, le poly N-éthylacrylamide et les copolymères de N-isopropylacrylamide (ou de N-éthylacrylamide) et d'un monomère vinylique choisi parmi les monomères ayant la formule (I) donnée ci-dessus, l'anhydride maléique, l'acide itaconique, la vinylpyrrolidone, le styrène et ses dérivés, le chlorure de diméthyldiallyl ammonium, la 15 vinylacétamide, les vinyléthers et les dérivés de l'acétate de vinyle. La masse molaire de ces polymères est de préférence de 1 000 g/mole à 500 000 g/mole, de préférence de 2 000 à 50 000 g/mole. 20 La synthèse de ces polymères peut être réalisée par polymérisation radicalaire à l'aide d'un couple d'amorceurs tel que le chlorhydrate d'aminoéthanethiol, en présence de persulfate de potassium, afin d'obtenir des oligomères précurseurs ayant une extrémité réactive aminée. 25 A titre d'exemples de copolymères de vinylcaprolactame, on peut citer les copolymères de vinyl caprolactame et d'un monomère vinylique ayant la formule (I) donnée ci-dessus, ou d'un monomère choisi parmi l'anhydride maléique, l'acide itaconique, la vinylpyrrolidone, le styrène et ses dérivés, le chlorure de diméthyldiallyl ammonium, la vinylacétamide, l'alcool vinylique, l'acétate de vinyle, les vinyléthers et les dérivés de 30 l'acétate de vinyle. La masse molaire de ces polymères ou copolymères de vinylcaprolactame est généralement de 1 000 g/mole à 500 000 g/mole, de préférence de 2 000 à 50 000 g/mol. 2903596 17 La synthèse de ces composés peut être réalisée par polymérisation radicalaire à l'aide d'un couple d'amorceurs tel que le chlorhydrate d'aminoéthanethiol, en présence de persulfate de potassium, afin d'obtenir des unités à LCST ayant une extrémité réactive 5 aminée. La proportion massique des unités à LCST dans le polymère final est de préférence de 5 % à 70 %, notamment de 10 % à 60 %, et particulièrement de 20 % à 50 % en poids, par rapport au polymère final. On a vu plus haut que la température de démixtion par chauffage desdites unités à LCST du polymère utilisé dans l'invention est de 5 à 40 C, de préférence de 10 à 35 C, pour une concentration massique dans l'eau, de 1 % en poids desdites unités à LCST. 15 Les polymères employés dans le cadre de l'invention peuvent être aisément préparés par l'homme du métier sur la base de ses connaissances générales, en utilisant des procédés de greffage, de copolymérisation ou de réaction de couplage. Lorsque le polymère final se présente sous la forme d'un polymère greffé, notamment 20 présentant un squelette hydrosoluble avec des chaînes latérales ou greffons à LCST, il est possible de le préparer par greffage des unités à LCST ayant au moins une extrémité réactive ou site réactif, notamment aminé(e), sur un polymère hydrosoluble formant le squelette, portant au minimum 10 % (en mole) de groupes réactifs tels que des fonctions acides carboxyliques. Cette réaction peut s'effectuer en présence d'un carbodiimide tel 25 que le dicyclohexylcarbodiimide ou le chlorhydrate de 1-(3-diméthylaminopropyl)-3-éthyl carbodiimide, dans un solvant tel que la N-méthylpyrrolidone ou l'eau. Une autre possibilité pour préparer des polymères greffés consiste à copolymériser par exemple un macromonomère à LCST (chaîne à LCST précédemment décrite avec une 30 extrémité vinylique) et un monomère vinylique hydrosoluble tel que l'acide acrylique ou les monomères vinyliques ayant la formule (I). 10 2903596 18 Lorsque le polymère final se présente sous la forme d'un polymère séquencé ou à blocs, il est possible de le préparer par couplage entre des unités hydrosolubles et des unités à LCST, ces unités ayant à chaque extrémité des sites réactifs complémentaires. 5 Dans le cas des procédés de greffage et des procédés de couplage, les sites réactifs des unités à LCST peuvent être des fonctions amines notamment monoamines, diamines ou triamines, et des fonctions OH. Dans ce cas, les sites réactifs des unités hydrosolubles peuvent être des fonctions acides carboxyliques. Les groupes liant les unités hydrosolubles et les unités à LCST seront donc, par exemple, des groupes amide ou des 10 groupes ester. Les polymères thermogélifiants conformes à l'invention peuvent être choisis parmi ceux décrits dans les demandes de brevet et brevets suivants : les demandes de brevet EP1307501, EP1355990, EP1355625, FR2856923, EP1493774 15 et WO04/006872 , les brevets US6,878,754 et US6,689,856 ; les demandes de brevet EP 1407791,EP 1416044, FR 2788008, WO 03/008462, FR2694939, EP0629649, US6645476, WO97/00275, WO98/06438,WO98/29487, WO98/48768, WO98/50005,WO00/07603,WO02/076392, FR2820976, WO00/35961,WO02/032560, EP0692506, US6870012, WO03/106536, WO00/38651,WO00/00222, WO01/41735, 20 US2003/0099709, GB2408510. Des polymères hydrosolubles thermogélifiants particulièrement intéressants peuvent être choisis parmi : 25 (1) les polyuréthanes comportant des groupement polyoxyde d'éthylène/polyoxypropylène/polyoxyde d'éthylène (ou POE-POP-POE) tels que ceux décrits dans les demandes EP-1407791 (exemple 1 décrit un polyuréthane issu de la polycondensation de Pluronic F-127 avec l'hexaméthylène diisocyanate), EP-A-692506 , FR-A-2840907, WO 03/106536, US-A-2005175573 , US-A-5702717. 30 De tels polyuréthanes sont obtenus de manière connus par polycondensation de diisocyanates et de diol triblocs POE-POP-POE thermosensibles et notamment décrits dans les demandes citées précédemment. 2903596 19 Comme diisocyanates, on peut citer les diisocyanates aliphatiques comme l'éthylène diisocyanate, l'hexamethylène diisocyanate, le décamethylène diisocyanate, et également le méthylène 4,4'-bis-dicyclohexyl diisocyanate, le diphénylméthane 4,4'- 5 diisocyanate, le xylylène diisocyanate, le phenylène diisocyanate, le tolylène diisocyanate, le dimethyl diphenylène diisocyanate. Des diols triblocs POE-POP-POE utilisés peuvent répondre à la forrnule (I) suivant : Io HO-(CH2-CH2-O)X-(CH2-CH(CH3)-O), (CH2-CH2-O),,-H avec 20 Revendications 1. Composition cosmétique, notamment capillaire, comprenant dans un milieu cosmétiquement acceptable, au moins un polymère thermogélifiant avec un polymère fixant synthétique solubilisé dans le milieu